(57)【要約】【課題】小型、軽量化を図り、かつ表面部分で剥離や磨耗などが生じ難い釣糸ガイドを提供する。【解決手段】本発明の釣糸ガイドは、チタン系材料で構成され、釣糸案内部を有する本体部材２の表面に炭素ドープ酸化チタン層を形成している。そして、記炭素ドープ酸化チタン層２Ａは、チタンと炭素が結合した状態が含まれると共に、チタン系材料よりも硬度が高く形成されており、その表面は、研磨工程によって凹凸が研磨された状態に処理されている。【選択図】図２
2010154782.tif 000002
【特許請求の範囲】
【請求項１】
チタン系材料で構成され、釣糸案内部を有する本体部材の表面に炭素ドープ酸化チタン層を形成した釣糸ガイドであって、
前記炭素ドープ酸化チタン層は、チタンと炭素が結合した状態が含まれると共に、前記チタン系材料よりも硬度が高く形成されており、その表面は、研磨工程によって凹凸が研磨された状態に処理されていることを特徴とする釣糸ガイド。
【請求項２】
前記本体部材は板状に形成されており、
前記本体部材に形成される釣糸案内部の径方向外方の側周部分と、前記釣糸案内部の釣糸案内面に前記炭素ドープ酸化チタン層を形成し、
前記炭素ドープ酸化チタン層の表面硬度は、ビッカース硬度で１０００より高くなるように前記研磨工程を施したことを特徴とする請求項１に記載の釣糸ガイド。
【請求項３】
前記炭素ドープ酸化チタン層は、前記釣糸案内面における厚さよりも、その側周部分における厚さを薄く形成したことを特徴とする請求項１又は２に記載の釣糸ガイド。
【請求項４】
前記釣糸案内面に形成した炭素ドープ酸化チタン層は、釣糸案内面以外の本体部材と異なる色、又は模様を有していることを特徴とする請求項１又は２に記載の釣糸ガイド。
【請求項５】
前記本体部材は、釣竿に装着される足部を備えており、
前記足部は、炭素ドープ酸化チタン層の厚さが前記釣糸案内面の厚さよりも薄い領域、又は炭素ドープ酸化チタン層が形成されない領域を有することを特徴とする請求項１から４のいずれか１項に記載の釣糸ガイド。
【請求項６】
前記炭素ドープ酸化チタン層は、炭素とチタンが結合した状態の割合が、厚さ方向でみて表面側の方が内部側よりも相対的に多くなるように形成されていることを特徴とする請求項１から５のいずれか１項に記載の釣糸ガイド。
【請求項７】
チタン系材料で構成され、釣糸案内部が形成された板状の本体部材を研磨する第１研磨工程と、
前記本体部材の表面に炭素ドープ酸化チタン層を形成する工程と、
前記炭素ドープ酸化チタン層を形成した際に生じる表面の凹凸を平坦状に研磨する第２研磨工程と、
を有することを特徴とする釣り糸ガイドの製造方法。
【請求項８】
前記第２研磨工程は、バレル研磨であることを特徴とする請求項７に記載の釣糸ガイドの製造方法。
【請求項９】
前記第２研磨工程を施した後、形成されている炭素ドープ酸化チタン層を部分的に研削する研削処理工程を有することを特徴とする請求項７又は８に記載の釣糸ガイドの製造方法。
【発明の詳細な説明】
【技術分野】
【０００１】
本発明は、釣竿やリール等の釣り用品に装着される釣糸ガイド、及び釣糸ガイドの製造方法に関する。
【背景技術】
【０００２】
従来、外ガイド方式と称される釣竿に装着される釣糸ガイドや、そのような釣糸ガイドに取着されて釣糸が挿通される部分には、炭化珪素（ＳＩＣ）などのセラミックスが使用されることがある。このようなセラミックスは、硬度が高く、耐摩耗性に優れるため、釣糸ガイドの釣糸が接触する部分（ガイドリング）に用いられている。また、例えば、特許文献１には、釣糸ガイドのガイドリングとして適用可能な釣り用品が開示されている。この特許文献１に開示されている釣り用品は、母材をセラミックスで構成し、表面に金属などのコーティング層を形成している。
【特許文献１】特開平１−２６５８４１号
【発明の開示】
【発明が解決しようとする課題】
【０００３】
上記したセラミックスは、衝撃に弱いため、肉厚を厚く形成する必要があり、それにより、重量が重く、大型化するという欠点がある。このため釣糸ガイドの内、穂先ガイドの釣糸接触部分にセラミックスによる部品を取着することを考慮すると、ある程度の肉厚を確保する必要があるため、穂先ガイド全体の重量が重くなると共に大型化してしまい、繊細なアタリを感知する釣竿、特に穂先竿などは穂先竿としては好ましくない構成となってしまう。
【０００４】
また、上記した特許文献１に開示されているように、セラミックスの表面に金属コーティング層を形成すると、腐食や磨耗が生じたときなどに金属コーティング層が剥離して釣糸を傷付ける等の問題がある。
【０００５】
本発明は、上記した問題に基づいてなされたものであり、小型、軽量化を図り、かつ表面部分で剥離や磨耗などが生じ難い釣糸ガイド、及びそのような釣糸ガイドの製造方法を提供することを目的とする。
【課題を解決するための手段】
【０００６】
上記した目的を達成するために、本発明に係る釣糸ガイドは、チタン系材料で構成され、釣糸案内部を有する本体部材の表面に炭素ドープ酸化チタン層を形成しており、前記炭素ドープ酸化チタン層は、チタンと炭素が結合した状態が含まれると共に、前記チタン系材料よりも硬度が高く形成されており、その表面は、研磨工程によって凹凸が研磨された状態に処理されていることを特徴とする。
【０００７】
上記した構成の釣糸ガイドは、チタン系材料で構成され、釣糸案内部を有する本体部材の表面を、所定の深さに亘って、炭素ドープ酸化チタン層に改質する（チタンと炭素が結合した状態が含まれる）ことを特徴とする。すなわち、セラミックスのような部材を装着するのではなく、釣糸ガイドの本体部材としてチタン系の材料を用いるのであり、単に、その表面自体を改質することによって、表面の硬度を高め、かつ耐摩耗性を向上することから、軽量化、及び小型化が図れるようになる。特に、その表面は、研磨工程によって凹凸が研磨された状態に処理することから、釣糸が接触する部分では、釣糸の円滑な摺動が可能になると共に、耐摩耗性の向上が図れるようになる。
【０００８】
上記したような釣糸ガイドは、例えば、チタン系材料で構成され、釣糸案内部が形成された板状の本体部材を研磨する第１研磨工程と、前記本体部材の表面に炭素ドープ酸化チタン層を形成する工程と、前記炭素ドープ酸化チタン層を形成した際に生じる表面の凹凸を平坦状に研磨する第２研磨工程と、によって製造することが可能である。
【０００９】
この場合、釣糸案内部が形成された板状の本体部材を構成するに際しては、上記の第１研磨工程を施すことによって、予め釣糸が接触する部分を滑らかな状態にしておくことができ、このような滑らかな状態で炭素ドープ酸化チタン層が形成される。もちろん、釣糸ガイドとして、例えば、釣糸が接触しない部分や釣竿に装着される部分であれば、このような第１研磨工程を実施しない構成であっても良い。そして、上記の第２研磨工程を施すことによって、表面にある凹凸が研磨されて平坦状になることから、表面の剥離が防止されて耐摩耗性が向上すると共に、外観の向上も図れるようになる。
【発明の効果】
【００１０】
本発明によれば、小型、軽量化を図り、かつ表面部分で剥離や磨耗などが生じ難い釣糸ガイドが得られるようになる。
【発明を実施するための最良の形態】
【００１１】
以下、本発明の一実施形態について具体的に説明する。  
なお、本発明の実施形態を説明するにあたって、最初に、釣糸ガイドを構成する本体部材の表面に炭素ドープ酸化チタン層を形成して表面を改質する手法について説明し、次いで、そのような手法によって製造された具体的な釣糸ガイドについて説明する。
【００１２】
図１から図４は、釣糸ガイドを構成する本体部材の表面を改質した状態を示しており、図１は、模式的な側面図、図２は、釣糸を摺接させた状態を模式的に示した拡大断面図、図３は、炭素ドープ酸化チタン層を形成した状態を模式的に示す拡大断面図、そして、図４は、図３に示す状態において、所定の研磨処理を施した状態を模式的に示す拡大断面図である。
【００１３】
釣糸ガイドを構成する本体部材１には、チタン系の材料、すなわちチタン（純Ｔｉ）や、公知の種々のチタン合金（例えば、βチタン（Ｔｉ−１５ｖ−３Ｃｒ−３Ｓｎ−３Ａｌ）や、α−βチタン（Ｔｉ−６Ａｌ−４Ｖ）など）が用いられる。なお、本体部材１については、必要となる部分にチタンやチタン合金を使用していれば良く、その他の部分については、チタンやチタン合金と異なる金属材料や樹脂材料等を組み合わせて用いることが可能である。
【００１４】
そして、後述するように、釣糸を案内、又は釣糸が接触する部分等の、チタンやチタン合金表面２に、以下のような手順によって炭素ドープ酸化チタン層２Ａが形成される。
【００１５】
最初に、上記したチタン系材料によって、釣糸ガイドとして所定の形状（釣糸が挿通される釣糸案内部が形成された板状の形状）に加工する。この場合、加工された釣糸ガイドについては、例えば、バレル研磨や化学研磨等の研磨工程（第１研磨工程）によって、炭素ドープ酸化チタン層２Ａを形成する前に、表面を滑らかな状態に研磨しておくことが好ましい。すなわち、このような第１研磨工程を施すことにより、形成される炭素ドープ酸化チタン層２Ａの表面を、できるだけ平滑化しておくことが可能となる。なお、使用する部位によっては、このような第１研磨工程を施さなくても良い。
【００１６】
次いで、所定の手法により、表面２に炭素ドープ酸化チタン層２Ａを形成する。具体的には、例えば、前記した本体部材１を燃焼室内に保持しておき、炭化水素を主成分とするガスの燃焼炎を直接当てることで高温加熱処理すること、或いは、本体部材１を、炭化水素を主成分とするガスの燃焼ガス雰囲気中で高温加熱処理すること、或いは、本体部材１の表面を、炭化水素を主成分とするガス雰囲気中で高温加熱処理すること、等の手法により、本体部材１の表面２に炭素ドープ酸化チタン層２Ａを形成することが可能である。
【００１７】
このように形成される炭素ドープ酸化チタン層２Ａは、本体部材１を構成しているチタンと炭素が結合した状態（Ｔｉ−Ｃ結合）、すなわち、本体部材よりも硬度が高い結合状態を含んでおり、炭素をドープすることで、チタン系金属の表面が改質されて、硬度の向上が図れるようになる。
【００１８】
この場合、表面に形成される炭素ドープ酸化チタン層２Ａは、その層の深さ（表面からの厚さ）が０．１μｍ以上または０．５μｍ以上、好ましくは０．５μｍ〜２０μｍ、更に好ましくは１．０μｍ〜２０μｍの範囲となるように形成される。
【００１９】
上記した厚さの改質状態が得られるように、炭化水素を主成分とするガスは、炭化水素を少なくとも５０容量％含んでいれば良く、適宜、空気、水素、酸素などを混合したものとすれば良い。換言すれば、形成される炭素ドープ酸化チタン層２Ａは、原子レベルで炭素含有量が０．５ａｔ％〜２０ａｔ％、好ましくは、１ａｔ％〜１５ａｔ％あれば、釣糸ガイドとして十分な性能を発揮することが可能となる。
【００２０】
また、上記した高温加熱処理は、本体部材１の表面２に、上記した深さの炭素ドープ酸化チタン層２Ａが形成される程度、好ましくは、本体部材１の表面温度が９００℃〜１５００℃、好ましくは１０００℃〜１２００℃となるように加熱処理すれば良い。すなわち、表面温度が９００℃よりも低いと、炭素ドープ酸化チタン層２Ａの厚さが薄くなる傾向となり、１５００℃よりも高くなると、冷却時に部材本体表面から薄膜の剥離が生じる傾向が現れる。
【００２１】
また、加熱処理時間については、冷却時に表面が剥離を発生しない程度の時間とされ、加熱温度との相関関係があり最適条件に調整することとなるが、６００秒以下に設定しておくことが好ましい。すなわち、６００秒を超えて加熱処理を行うと、冷却時に部材本体表面から薄膜の剥離が生じる傾向が現れるようになる。
【００２２】
上記したような工程により、本体部材１の表面２に炭素ドープ酸化チタン層２Ａが形成される。このような炭素ドープ酸化チタン層２Ａは、表面側から炭素をドープして加熱処理を行うことから、炭素とチタンが結合した状態の割合（Ｔｉ−Ｃ結合の割合）が、表面側に比較的多く存在しており、釣糸が摺接する表面側の硬度が、本体部材を構成するチタン系材料と比較して向上された状態となって、耐磨耗性に優れた状態となっている。
【００２３】
前記炭素ドープ酸化チタン層２Ａの表面を拡大すると、図３に示すように、凹凸２ａが形成されると共に、凹部（微小凹部）２ｂが所々に形成された状態となっている。この場合、凹凸２ａや凹部２ｂは、炭素と結合できなかったチタン原子や、チタン原子以外の不純物によって生じると考えられる。特に、凹部２ｂについては、上記した第１研磨工程で研磨できなかった大きい凹部が原因の場合もあり、炭素ドープ酸化チタン層２Ａを形成した後も、そのままその凹部が残ることで発生するものと推測される。
【００２４】
そして、このような凹凸２ａや凹部２ｂは、釣糸が摺動した際に摩擦抵抗となったり、或いは、表面部分を剥がす要因（表面部分の粒子を剥がす要因）となる。また、凹部２ｂについては、その表面（凹凸となっている表面）との境界部分（エッジ部分）２ｃが、不均一な状態（尖っていたり、段状になっていたり、凹凸になっている等）となっていることがあるため、摺動する釣糸を傷つけたり、摩擦抵抗の要因となる。
【００２５】
このため、上記した炭素ドープ酸化チタン層２Ａを形成した後に、更に、表面を研磨する研磨工程（第２研磨工程）を施す。この場合、第２研磨工程では、従来の釣糸ガイドに使用されているＳＩＣガイドリングの研磨表面程度に、表面に光沢を有する滑らかな面となる程度に研磨することが好ましい。具体的には、表面粗度に関する数値（ＪＩＳ  Ｂ０６０１−２００１）がＲａ０．０１〜１．０程度になっていれば、以下のように、凹凸が研磨されて表面の平滑状態が得られるようになる。
【００２６】
なお、第２研磨工程は、上記した第１研磨工程と同様、バレル研磨を用いることが可能である。このようなバレル研磨工程は、例えば、回転バレル、遠心バレルを用いることによって実施される。
【００２７】
具体的には、バレル研磨工程は、前記炭素ドープ酸化チタン層２Ａを維持した状態で行われ、表面に光沢を有するように滑らかに、かつ表面硬度がより高い状態（炭素とチタンが結合した状態の割合（Ｔｉ−Ｃ結合の割合）が、層の厚さ方向でみて表面側に相対的に多く存在する状態）まで実行される。
【００２８】
図４に示すように、バレル研磨工程を施した後の表面は、図３で存在していた凹凸２ａが研磨されて表面２ａ´が平滑な状態とされており、また、図３で存在していた凹部２ｂは、完全に研磨されて消滅することはないものの、そのエッジ部分２ｃ´は、湾曲状（Ｒ状）に研磨された状態となっている。これにより、図２に模式的に示すように、釣糸Ｓが表面に摺接しても、上記のように凹凸２ａが研磨されて平滑化した表面２ａ´となっており、かつエッジ部分２ｃ´が湾曲状（Ｒ状）に研磨されているため、釣糸Ｓを傷付けることなく滑らかに案内して、耐摩耗性のある表面状態とすることが可能となる。なお、凹部２ｂは、上記した第２研磨工程において、粒子の不均一性などが原因で一部が剥落することで生じる可能性もあるが、その研磨工程により、エッジ部分２ｃ´は湾曲状に研磨される。
【００２９】
また、上記した第２研磨工程を施すことにより、表面硬度をより高くすることが可能となる。これは、表面領域を研磨することにより、炭素とチタンが結合されなかった部分（不完全結合部分であり研磨され易い）が研磨され、これにより表面側にＴｉ−Ｃ結合の割合が多く存在するようになったことで硬度の向上が図れたものと推測される。この場合、最終的な表面硬度については、ビッカース硬度（ＨＶ）で１０００より高い値に研磨処理されていることが好ましい。なお、硬度が高くなることで耐摩耗性の向上が図れるため、特に、釣糸が摺接する部分では、１２００以上、更には１５００以上となるように研磨処理されていることが好ましい。
【００３０】
また、上記した第２研磨工程の後、その表面の凹部２ｂに撥水性を有する材料を充填させることが好ましい。例えば、フッ素樹脂やフッ素塗料を塗布し、その後、表面を研磨することで、凹部２ｂに撥水性を有する材料を充填することが可能である。或いは、溶剤の比率を多くしたフッ素樹脂を吹き付け塗装することで、凹部２ｂに撥水性材料を充填するようにしても良い。このような構成では、本来、凹部となっている部分が撥水性を維持することから、水分の付着が防止され、釣糸の摺動性をより向上することが可能となる。
【００３１】
或いは、上記した第２研磨工程の後、所望の位置について研削処理を施しても良い。研削処理は、例えば、サンドブラスト、サンディング等の手法によって実施することができ、このような研削処理を施すことで、炭素ドープ酸化チタン層２Ａを薄くしたり、チタン系材料が露出するまで削って、表面硬度を低くし、本体部材として、その部分の折れや破損等がし難い構造（ねばりのある構造）とすることができる。
【００３２】
上記した工程によって表面が改質されたチタン系材料は、以下のような特徴を備えており、釣糸ガイドとしての機能の向上が図れるようになる。
【００３３】
同一形状のＳＩＣリングと、改質された表面を有するチタン系材料のリングに対して同一の釣糸の摺動試験を実施して熱だまりの状態を測定したところ、後者の釣糸案内面は、前者よりも１度以上温度が低くなっており、熱だまりし難い構造であることが確認された。これは、放熱性が良く、特に釣糸が強い抵抗を持って接触する釣糸ガイドの釣糸挿通部では、釣糸を切れ難い構造とすることが可能となる。
【００３４】
また、改質された表面は、ＳＩＣによる部材と比較して光を照射した際の触媒作用（光触媒作用）が良好な結果が得られた。これにより、防臭、防菌、防汚等の向上が図れるようになる。
【００３５】
次に、上記したように表面が改質された釣糸ガイドの実施形態を具体的に説明する。  
図５から図８は、釣糸ガイドの一実施形態を示す図であり、図５は、正面図、図６は、右側面図、図７は、釣糸ガイドを釣竿に配置した状態を示す図、そして、図８は、釣糸ガイドを構成するフレームと筒部の組み立て状態を説明する図である。
【００３６】
釣糸ガイド５は、釣竿Ｒに嵌入される開口１１が形成された筒部１０と、この筒部１０に保持され、釣糸が挿通されるフレーム（本体部材）２０とを備えている。
【００３７】
前記筒部１０は、例えば、合成樹脂等の素材によって一体形成されており、釣竿Ｒに嵌入された際、図７で示すように釣糸Ｓが矢印方向に抜け易い外形状（穂先側に移行するに連れて膨らむ形状）を有すると共に、その元竿側は、釣竿Ｒの外表面と段差が生じないように形成されている。また、筒部１０には、穂先側に、フレーム２０の固定部２２が圧入固定される回り止め突起１２が形成されている。
【００３８】
前記フレーム２０は、板状の形状を有しており、チタン系の材料によって一体形成されている。フレーム２０には、上方側に円形で釣糸が挿通される釣糸案内部２１が形成されており、下方側には、筒部１０の回り止め部１２に圧入固定される固定部（開口）２２が形成されている。フレーム２０の上方側は、図７に示すように、穂先側に傾斜されており、前記筒部１０の形状と一体となって釣糸Ｓが矢印方向に抜け易いよう構成されている。
【００３９】
また、フレーム２０には、前記固定部２２の径方向外方に、湾曲突部２５が形成されており、前記固定部２２が、筒部１０の回り止め突起１２に圧入固定された際、筒部の外表面から湾曲状に突出し、これにより釣糸が掛かりにくくしている。
【００４０】
なお、フレーム２０には、必要に応じて肉抜き孔部２４を形成しておき、軽量化を図ることが好ましい。
【００４１】
上記したフレーム２０は、打ち抜き加工し、その後、上方側を屈曲することで形成することが可能であり、上述した第１研磨工程を施した後、その表面全体に、炭素ドープ酸化チタン層が形成されている。そして、炭素ドープ酸化チタン層を形成した後は、上記したバレル研磨（第２研磨工程）を施して、表面に発生している凹凸を研磨している。
【００４２】
このように構成されるフレーム２０を、筒部１０の回り止め部１２に圧入固定することで、図５に示すような釣糸ガイド５が作成される。
【００４３】
フレーム２０に形成される釣糸案内部２１の内周面（釣糸案内面）２１ａは、リールから繰り出される釣糸が摺動する部分であり、この部分の表面は、上述した製造工程を経て炭素ドープ酸化チタン層２Ａとなっている（図１，図２，図４参照）。内周面（釣糸案内面）２１ａの表面に炭素ドープ酸化チタン層２Ａが形成されることで、上述したように、硬度の向上が図れ、耐摩耗性の向上が図れることから、従来のように、ＳＩＣガイドリングを取着する必要がなくなり、フレーム２０を可能な限り小さくすることが可能となる。すなわち、図６において、内周面（釣糸案内面）２１ａの内径Ｄを、従来のＳＩＣガイドリングと同じにしても、釣糸案内部２１そのものがフレーム２０と一体形成されているため、釣糸案内部２１の周囲（側周部分２１ｂ）の幅Ｗを可能な限り小さくすることが可能となる。
【００４４】
この結果、本実施形態の釣糸ガイドによれば、従来よりも小型、軽量化が図れると共に挿通される釣糸を傷付けることのない構成が得られるようになる。したがって、穂先竿に装着される釣糸ガイドを考慮した場合、硬度及び耐摩耗性の向上が図れて軽量化が達成できることから、魚信感度に優れた穂先竿とすることが可能になる。また、フレーム２０には、その表面部分全体に亘って、耐摩耗性があり平滑性に優れた炭素ドープ酸化チタン層が形成されているため、糸絡みが生じ難い釣糸ガイドとすることが可能となる。
【００４５】
特に、フレーム２０の上端側は、穂先側に倒伏するように傾斜した形状となっており、かつ上記した湾曲突部２５を形成しているため、釣糸が掛かりにくい構造となっており、かつこの部分にも炭素ドープ酸化チタン層が形成されていることから、釣糸が接触した際の摺動性の向上、及び耐磨耗性が向上した状態となっている。さらに、釣糸案内部２１の周囲（側周部分２１ｂ）についても、炭素ドープ酸化チタン層が形成されて耐摩耗性や平滑性が向上していることから（好ましくは、ビッカース硬度で１０００以上となっている）、リールからの釣糸が縒れたり撓んだり、或いは水分を含んで接触した状態から急に張力が作用して大きな負荷が作用しても、釣糸が傷付いたり、引っ掛かるようなことが抑制される。
【００４６】
また、本実施形態の釣糸ガイドでは、炭素ドープ酸化チタン層を形成する前と後の両方で研磨工程を施しているため、極めて滑らかな釣糸案内面を形成可能となり、釣糸をスムーズに案内することができる。また、糸切れや釣糸の傷付きを防止でき、長期間に亘って釣糸を使用することが可能となる。
【００４７】
また、上記のように炭素ドープ酸化チタン層を形成する前と後の両方で研磨工程を施すことにより、層の厚さを均一化できると共に硬度の高い表面にすることができ、釣糸の接触による釣糸案内面の表面の磨耗を遅らせることができる。しかも、釣糸案内面のどの部分に釣糸が接触しても局部的に磨耗が進行することを防止できる。
【００４８】
さらに、本実施形態では、炭素ドープ酸化チタン層の硬度の高いエリアを釣糸案内面の表面として使用したことで、釣糸の接触による釣糸案内面の磨耗をより確実に遅らせることができ、長期に亘って釣糸をスムーズに案内することが可能となる（従来の金属材料では、長期間、釣糸をスムーズに案内することはできない）。
【００４９】
また、上記した構成では、図５及び図８に示すように釣糸案内部２１の厚さＴ（ここでの厚さは釣糸が摺動する方向の厚さとなる）を、フレーム２０の厚さｔよりも肉厚（Ｔ＞ｔ）に形成しておくことが好ましい。すなわち、釣糸が接触する部分は、釣糸が摺接するに連れて耐摩耗性が不足することが考えられるが、その部分を予め肉厚にしておくことで、小型、軽量化を図りつつ、効率的に硬度の向上、及び耐摩耗性の向上が図れるようになる。
【００５０】
上述したように、フレーム２０を燃焼室内に保持して、その表面に対して均一に高温加熱処理を施すことで、表面全体に亘って、所定深さの炭素ドープ酸化チタン層を形成することが可能であるが、形成される炭素ドープ酸化チタン層については、場所によって、その深さを変えることが可能である。
【００５１】
この場合、炭素ドープ酸化チタン層の深さを変えるには、例えば、場所によって加熱温度を変える（燃焼炎の当て方を変える）、又は、場所によって加熱時間を変える、又は、炭素ドープ酸化チタン層を均一に形成した後、所定の部分を研削処理する等によって実施することが可能である。或いは、上述したバレル研磨を施すことで、釣糸案内部における釣糸案内面２１ａよりは、その側周部分（釣糸案内面２１ａ以外の周囲の露出した部分であり、符号２１ｂで示す）の方の研磨量が多くなり、炭素ドープ酸化チタン層の深さを薄くすることが可能となる。
【００５２】
このように、釣糸案内部２１における釣糸案内面（内周面）２１ａの厚さよりも、その側周部分２１ｂにおける厚さを薄く形成しておくことで、硬度が向上することによる折れや破損等が生じ難くなり、実釣時において、釣糸が引っ掛かって応力が作用しても、フレーム部分としてねばりのある構造（折れや破損等が生じ難い構造）とすることが可能となる。
【００５３】
また、上記したように、炭素ドープ酸化チタン層が形成されることで、表面が改質され（炭素原子が入り込む）、その部分は、フレーム本来の色（チタン系金属の色）とは異なる色彩になったり、模様を有するようになる。具体的には、炭素ドープ酸化チタン層を形成することで、その部分は、黒ずんだ色彩や、模様を帯びるようになる。また、このような黒ずんだ色彩や模様については、燃焼炎の当て方、加熱時間等によって、変えることが可能である。
【００５４】
そして、このような色彩や模様がある部分を、釣糸案内面２１ａとしておくこと、すなわち、釣糸案内面２１ａに形成した炭素ドープ酸化チタン層については、釣糸案内面以外の本体部材と異なる色、又は模様を有するように形成しておくことが好ましい。
【００５５】
このように、釣糸案内面２１ａの色彩や模様を変えておくことで、その部分に釣糸が摺動して磨耗して行くと、色彩や模様が削れるため、磨耗した状況を容易に把握することが可能となり、釣糸ガイドとして交換する時期を容易に把握することが可能となる。
【００５６】
図９は、上記した釣糸ガイドの第２の実施形態を示す図である。  
この実施形態の釣糸ガイド５は、釣糸が挿通される部分をリング状に構成したガイドリング２６とし、これをフレーム２０とは別体構造として、フレーム２０に形成された開口に取着している。
【００５７】
前記ガイドリング２６は、チタン系材料で構成されており、上述した実施形態と同様な手順により、表面に炭素ドープ酸化チタン層が形成されている。この場合、炭素ドープ酸化チタン層は、上述したように、その層厚が、０．０７μｍ（７０ｎｍ）以上、好ましくは０．１μｍ〜２０μｍの範囲となるため、ガイドリング２６自体の肉厚（Ｔ１）は、０．３ｍｍ〜０．８ｍｍの範囲で形成することが可能となる。すなわち、従来の釣糸ガイドに用いられるＳＩＣリングと比較しても、その肉厚を薄く形成することができるため、フレーム２０の部分の小型、軽量化を図ることが可能となる。
【００５８】
このような構成のガイドリング２６は、板状に形成されたフレーム（傾斜が形成されていないフレーム）２０の開口に、接着、圧入等によって固定することができる。また、このような構成では、フレーム２０の表面は、必ずしも炭素ドープ酸化チタン層を形成する必要が無いため、フレーム自体に屈曲性を持たせることが可能になると共に、フレーム部分を所望の形状（図では略ストレート形状）にして、釣糸が引っ掛かって応力が作用しても破損し難い構造とすることが可能となる。
【００５９】
また、本実施形態においても、ガイドリング２６の厚さＴ（釣糸が摺動する方向の厚さとなる）を、フレーム２０の厚さｔよりも肉厚（Ｔ＞ｔ）に形成しており、これにより、上記した実施形態と同様、小型、軽量化を図りつつ、効率的に硬度の向上、及び耐摩耗性の向上が図れるようになる。
【００６０】
なお、ガイドリング２６の断面形状が円形であれば、上記した肉厚Ｔ１、及び厚さＴは同じとなる。
【００６１】
図１０は、上記した釣糸ガイドの第３の実施形態を示す図である。  
この実施形態では、フレーム２０Ａの基端側を屈曲させて足部２０ａを一体形成している。ここで、足部とは、釣竿の表面に、糸止め等によって固定される領域であり、図において、足部２０ａとなる範囲を符号Ｒａで示してある。このような足部２０ａは、フレーム２０Ａを形成するときに一体形成されるのであり、図９に示す構成と同様、ガイドリング２６を別体として、その表面に上記したような炭素ドープ酸化チタン層を形成し、これをフレーム２０Ａの開口に固定することで、釣糸ガイド５が製造される。
【００６２】
このような構成では、フレーム２０Ａの使用材料を適宜変形することが可能となり、例えば、釣竿が大きく撓む部分においても、上述した実施形態と同様な効果を奏する釣糸ガイドを装着することが可能となる。
【００６３】
なお、本実施形態の構成では、上記した図５から図８に示した実施形態と同様、炭素ドープ酸化チタン層を形成したガイドリング２６を装着することなく、フレーム２０Ａ全体に炭素ドープ酸化チタン層を形成しておいても良い。すなわち、このように構成することで、ガイドリング２６が不要になるため、釣糸ガイドを、より小型、軽量化することが可能となる。
【００６４】
また、このようにガイドリングを取着しない構成では、足部２０ａは、炭素ドープ酸化チタン層の厚さが釣糸案内面の厚さよりも薄い領域、又は炭素ドープ酸化チタン層が形成されない領域を有することが好ましい。例えば、足部２０ａの全体（Ｒａで示す領域全体）を、炭素ドープ酸化チタン層が薄い領域、或いは形成されていない領域にしておくことで、足部２０ａの硬度を低くすることができる。
【００６５】
このような構成によれば、釣竿に足部を糸止め等によって固定したときに、釣竿の撓みを阻害することを低減することができ、優れた調子、バランスの釣竿とすることが可能となる。また、フレーム２０Ａにおける足部２０ａの屈曲部２０ｄを、折れ難い構造とすることが可能になる。
【００６６】
以上、本発明の実施形態について説明したが、本発明は上記した実施形態に限定されることはなく、種々変形することが可能である。例えば、本体部材として用いられるチタン系材料については、用いられる部位に応じて変更することができ、また、表面に形成される炭素ドープ酸化チタン層の深さや硬度についても、必要に応じて適宜、変形することが可能である。
【００６７】
また、釣糸ガイドのフレーム部分の形状、大きさ等の構成については、それが用いられる釣竿や、節部分（元竿、中竿、穂先竿）に応じて適宜変形することが可能である。さらに、本発明は、リールに用いられるベール、ラインローラ等、釣糸を案内する部分に適用可能である。
【図面の簡単な説明】
【００６８】
【図１】釣糸ガイドを構成する本体部材の表面を改質した状態を示す模式的な側面図。
【図２】釣糸を摺接させた状態を模式的に示した拡大断面図。
【図３】炭素ドープ酸化チタン層を形成した状態を模式的に示す拡大断面図。
【図４】図３に示す状態において、所定の研磨処理を施した状態を模式的に示す拡大断面図。
【図５】本発明に係る釣糸ガイドの第１の実施形態を示す正面図。
【図６】釣糸ガイドを示す右側面図。
【図７】釣糸ガイドを釣竿に配置した状態を示す図。
【図８】釣糸ガイドを構成するフレームと筒部の組み立て状態を説明する図。
【図９】釣糸ガイドの第２の実施形態を示す図。
【図１０】釣糸ガイドの第３の実施形態を示す図。
【符号の説明】
【００６９】
１  本体部材
２Ａ  炭素ドープ酸化チタン層
５  釣糸ガイド
１０  筒部
２０，２０Ａ  フレーム（本体部材）
２０ａ  足部
２１  釣糸案内部
２１ａ  釣糸案内面
２６  ガイドリング
【図１】
2010154782.tif 000003
【図２】
2010154782.tif 000004
【図３】
2010154782.tif 000005
【図４】
2010154782.tif 000006
【図５】
2010154782.tif 000007
【図６】
2010154782.tif 000008
【図７】
2010154782.tif 000009
【図８】
2010154782.tif 000010
【図９】
2010154782.tif 000011
【図１０】
2010154782.tif 000012